(57)【要約】【課題】耐久性および発電効率に優れる燃料電池を提供すること。【解決手段】膜電極接合体１５が、電解質層４と、電解質層４を挟んで対向配置され、燃料が供給されるアノード電極２、および、酸素が供給されるカソード電極３とを備え、電解質層４は、アニオン交換性高分子膜１６と、アニオン交換性高分子膜１６のカソード電極３側の表面に配置される無機保護膜１７とを備え、無機保護膜１７は、無機保護膜１７の総量に対して９０質量％以上の割合で、層状複水酸化物を含有する。【選択図】図１
2020087847.tif 000002
【特許請求の範囲】
【請求項１】
電解質層と、前記電解質層を挟んで対向配置され、燃料が供給されるアノード電極、および、酸素が供給されるカソード電極とを備え、
前記電解質層は、アニオン交換性高分子膜と、前記アニオン交換性高分子膜の前記カソード電極側の表面に配置される無機保護膜とを備え、
前記無機保護膜は、前記無機保護膜の総量に対して９０質量％以上の割合で、層状複水酸化物を含有する
ことを特徴とする、膜電極接合体。
【発明の詳細な説明】
【技術分野】
【０００１】
本発明は、膜電極接合体に関し、より詳しくは、燃料電池に備えられる膜電極接合体に関する。
【背景技術】
【０００２】
現在まで、燃料電池としては、アルカリ型（ＡＦＣ）、固体高分子型（ＰＥＦＣ）、リン酸型（ＰＡＦＣ）、溶融炭酸塩型（ＭＣＦＣ）、固体電解質型（ＳＯＦＣ）などの各種のものが知られている。なかでも、固体高分子型燃料電池は、比較的低温で運転できることから、例えば、自動車用途などの、各種用途での使用が検討されている。
【０００３】
固体高分子型燃料電池としては、例えば、アニオン交換形燃料電池が知られている。アニオン交換形燃料電池は、例えば、アニオン交換性の高分子膜からなる電解質層と、電解質層を挟んで対向配置されるアノード電極（燃料側電極）およびカソード電極（酸素側電極）とを備える膜電極接合体を備えている。
【０００４】
一方、アニオン交換形燃料電池は、耐久性が十分ではない場合があり、とりわけ、燃料電池が酸化により損傷し、耐久性を低下させる場合がある。
【０００５】
そこで、燃料電池の耐久性を向上させるため、例えば、アニオン伝導性物質としての層状複水酸化物と、導電性担体と、導電性担体に担持された触媒とを含有するアルカリ燃料電池用電極が提案されている。より具体的には、硝酸マグネシウム六水和物２０ｍｍｏｌと、硝酸アルミニウム九水和物１０ｍｏｌと、ヘキサメチレンテトラミン２６ｍｍｏｌとを密封および加熱し、水洗および真空乾燥させてマグネシウム・アルミニウム層状複水酸化物を製造すること、さらに、そのマグネシウム・アルミニウム層状複水酸化物を導電シートに貼り付け、カソード電極として使用することが、提案されている（例えば、特許文献１（実施例１）参照。）。
【０００６】
このようにマグネシウム・アルミニウム層状複水酸化物をカソード電極に含有させることにより、燃料電池の耐酸化性の向上を図ることができる。
【先行技術文献】
【特許文献】
【０００７】
【特許文献１】特開２０１０−１１３８８９号公報
【発明の概要】
【発明が解決しようとする課題】
【０００８】
一方、燃料電池では、カソード電極側で水酸化物ラジカル（ＯＨラジカル）が発生する場合があり、その水酸化物ラジカルによって、高分子膜が酸化され、損傷する場合がある。そのため、高分子膜の酸化による損傷を抑制でき、耐久性に優れる燃料電池が、要求されている。
【０００９】
本発明は、耐久性および発電効率に優れる膜電極接合体である。
【課題を解決するための手段】
【００１０】
本発明［１］は、電解質層と、前記電解質層を挟んで対向配置され、燃料が供給されるアノード電極、および、酸素が供給されるカソード電極とを備え、前記電解質層は、アニオン交換性高分子膜と、前記アニオン交換性高分子膜の前記カソード電極側の表面に配置される無機保護膜とを備え、前記無機保護膜は、前記無機保護膜の総量に対して９０質量％以上の割合で、層状複水酸化物を含有する、膜電極接合体を含んでいる。
【発明の効果】
【００１１】
本発明の膜電極接合体では、電解質層は、アニオン交換性高分子膜と、アニオン交換性高分子膜のカソード電極側の表面に配置される無機保護膜とを備えており、その無機保護膜は、無機保護膜の総量に対して９０質量％以上の割合で層状複水酸化物を含有する。
【００１２】
つまり、本発明の膜電極接合体では、アニオン交換性高分子膜のカソード電極側の表面に、層状複水酸化物を含有する無機保護膜が形成されている。そのため、カソード電極側において水酸化物ラジカル（ＯＨラジカル）が発生しても、その水酸化物ラジカルとアニオン交換性高分子膜との接触が、無機保護膜によって阻害され、アニオン交換性高分子膜の劣化を抑制できる。
【００１３】
しかも、本発明の膜電極接合体では、無機保護膜が９０質量％以上の割合で層状複水酸化物を含有するため、イオン導電性に優れており、優れた発電効率を得ることができる。
【図面の簡単な説明】
【００１４】
【図１】図１は、本発明の膜電極接合体の一実施形態を示す概略構成図である。
【図２】図２は、図１における電解質層を形成するための概略工程図であって、図２Ａは、アニオン交換性高分子膜および枠状治具を準備する準備工程、および、図２Ｂは、枠状治具によってアニオン交換性高分子膜を把持する把持工程を、それぞれ示す。
【図３】図３は、図２に続いて、図１における電解質層を形成するための概略工程図であって、図３Ａは、枠状治具およびアニオン交換性高分子膜を原料水溶液中に浸漬させる浸漬工程、および、図３Ｂは、アニオン交換性高分子膜の一方側の表面に層状複水酸化物を形成する形成工程を、それぞれ示す。
【発明を実施するための形態】
【００１５】
図１において、燃料電池１は、アニオン交換形燃料電池として構成されている。
【００１６】
すなわち、燃料電池１は、例えば、後述する燃料が直接供給されるアニオン交換形燃料電池として構成される。
【００１７】
なお、燃料電池１は、通常、複数の燃料電池セルＳを備え、複数の燃料電池セルＳが積層されたスタック構造として構成されている。図１においては、図解しやすいように１つの燃料電池セルＳのみを示している。
【００１８】
燃料電池セルＳは、本発明の一実施形態としての膜電極接合体１５を備えている。
【００１９】
膜電極接合体１５は、アノード電極２、カソード電極３および電解質層４を備えている。膜電極接合体１５において、アノード電極２およびカソード電極３は、それらの間に電解質層４を挟んで、対向配置されている。換言すれば、膜電極接合体１５は、電解質層４と、電解質層４を挟んで対向配置されるアノード電極２およびカソード電極３とを備えている。
【００２０】
アノード電極２は、電解質層４の一方面の表面（以下、単に一方面とする場合がある。）に対向接触されている。このアノード電極２は、例えば、触媒を担持した触媒担体などの電極材料により、形成されている。また、触媒担体を用いずに、電極材料として触媒粒子を用い、その触媒粒子を、直接、アノード電極２として形成してもよい。
【００２１】
触媒としては、特に制限されず、例えば、白金族元素（ルテニウム（Ｒｕ）、ロジウム（Ｒｈ）、パラジウム（Ｐｄ）、オスミウム（Ｏｓ）、イリジウム（Ｉｒ）、白金（Ｐｔ））、鉄族元素（鉄（Ｆｅ）、コバルト（Ｃｏ）、ニッケル（Ｎｉ））などの周期表（ＩＵＰＡＣ  Ｐｅｒｉｏｄｉｃ  Ｔａｂｌｅ  ｏｆ  ｔｈｅ  Ｅｌｅｍｅｎｔｓ（ｖｅｒｓｉｏｎ  ｄａｔｅ  ２２  Ｊｕｎｅ  ２００７）に従う。以下同じ。）第８〜１０（ＶIII）族元素や、例えば、銅（Ｃｕ）、銀（Ａｇ）、金（Ａｕ）などの周期表第１１（ＩＢ）族元素、さらには亜鉛（Ｚｎ）などの金属単体や、それらの合金などが挙げられる。これらのうち、好ましくは、鉄族元素が挙げられ、より好ましくは、ニッケルが挙げられる。また、これらは、単独使用または２種以上併用することができる。
【００２２】
触媒担体としては、例えば、カーボンなどの多孔質物質が挙げられる。
【００２３】
触媒を触媒担体に担持させる場合、触媒と触媒担体との総量に対して、触媒担体の担持割合は、例えば、２０質量％以上、好ましくは、４０質量％以上であり、また、例えば、８０質量％以下、好ましくは、６０質量％以下である。
【００２４】
アノード電極２の厚みは、例えば、１０μｍ以上、好ましくは、２０μｍ以上であり、また、例えば、２００μｍ以下、好ましくは、１００μｍ以下である。
【００２５】
また、アノード電極２を形成するには、特に制限されないが、例えば、上記触媒とイオン交換樹脂とを混合し、必要によりアルコールやエーテルなどの適宜の溶媒を添加して粘度を調整することにより、上記触媒の分散液（アノード電極インク）を調製する。次いで、その分散液を、電解質層４の一方面の表面に塗布および乾燥させる。これにより、電解質層４の厚み方向一方側の表面に、上記触媒とイオン交換樹脂とを含むアノード電極２を形成することができる。なお、イオン交換樹脂として、好ましくは、アニオン交換樹脂が挙げられる。
【００２６】
また、アノード電極２において、触媒の担持量は、例えば、０．０５ｍｇ／ｃｍ２以上、好ましくは、０．１ｍｇ／ｃｍ２以上であり、例えば、１０ｍｇ／ｃｍ２以下、好ましくは、５ｍｇ／ｃｍ２以下である。
【００２７】
カソード電極３は、電解質層４の他方の表面（以下、単に他方面とする場合がある。）に対向接触されている。このカソード電極３は、特に限定されないが、例えば、金属触媒が担持される多孔質電極として形成されている。
【００２８】
上記金属触媒は、遷移金属が含まれており、例えば、遷移金属と錯体形成有機化合物とが錯体を形成することにより、形成されているか、または、例えば、遷移金属が導電性高分子からなる担体に担持されることにより、形成されている。
【００２９】
遷移金属としては、例えば、スカンジウム（Ｓｃ）、チタン（Ｔｉ）、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）、イットリウム（Ｙ）、ジルコニウム（Ｚｒ）、ニオブ（Ｎｂ）、モリブデン（Ｍｏ）、テクネチウム（Ｔｃ）、ルテニウム（Ｒｕ）、ロジウム（Ｒｈ）、パラジウム（Ｐｄ）、銀（Ａｇ）、ランタン（Ｌａ）、ハフニウム（Ｈｆ）、タンタル（Ｔａ）、タングステン（Ｗ）、レニウム（Ｒｅ）、オスミウム（Ｏｓ）、イリジウム（Ｉｒ）、白金（Ｐｔ）、金（Ａｕ）などが挙げられる。これらのうち、好ましくは、鉄、銀、コバルトが挙げられ、より好ましくは、鉄が挙げられる。また、これらは、単独使用または２種以上併用することができ、これらの合金も使用することができる。
【００３０】
錯体形成有機化合物は、金属原子に配位することによって、当該金属原子と錯体を形成する有機化合物であって、例えば、ピロール、ポルフィリン、テトラメトキシフェニルポルフィリン、ジベンゾテトラアザアヌレン、フタロシアニン、コリン、クロリン、フェナントロリン、サルコミン、ナイカルバジン、アミノアンチピリン（ＡＡＰＹｒ）などの錯体形成有機化合物またはこれらの重合体が挙げられる。これらのうち、好ましくは、ピロールの重合体であるポリピロール、フェナントロリン、サルコミン、ナイカルバジン、アミノアンチピリンが挙げられ、とりわけ好ましくは、ナイカルバジンが挙げられる。また、これらは、単独使用または２種以上併用することができる。
【００３１】
導電性高分子としては、上記した錯体形成有機化合物と重複する化合物もあるが、例えば、ポリアニリン、ポリピロール、ポリチオフェン、ポリアセチレン、ポリビニルカルバゾール、ポリトリフェニルアミン、ポリピリジン、ポリピリミジン、ポリキノキサリン、ポリフェニルキノキサリン、ポリイソチアナフテン、ポリピリジンジイル、ポリチエニレン、ポリパラフェニレン、ポリフルラン、ポリアセン、ポリフラン、ポリアズレン、ポリインドール、ポリジアミノアントラキノンなどが挙げられる。これらのうち、好ましくは、ポリピロールが挙げられる。また、これらは、単独使用または２種以上併用することができる。
【００３２】
金属触媒を形成するには、特に制限されず、公知の方法を採用することができる。
【００３３】
カソード電極３の厚みは、例えば、１０μｍ以上、好ましくは、２０μｍ以上であり、また、例えば、３００μｍ以下、好ましくは、１５０μｍ以下である。
【００３４】
このような金属触媒からカソード電極３を形成するには、特に制限されないが、上記したアノード電極２と同様にして、例えば、まず、上記金属触媒とイオン交換樹脂とを混合し、必要によりアルコールやエーテルなどの適宜の溶媒を添加して粘度を調整することにより、上記金属触媒の分散液（カソード電極インク）を調製する。次いで、その分散液を、電解質層４の他方面の表面に塗布および乾燥させる。これにより、電解質層４の他方側の表面に、上記金属触媒とイオン交換樹脂とを含むカソード電極３を形成することができる。なお、イオン交換樹脂として、好ましくは、アニオン交換樹脂が挙げられる。
【００３５】
また、カソード電極３において、金属触媒の担持量は、例えば、０．０５ｍｇ／ｃｍ２以上、好ましくは、０．１ｍｇ／ｃｍ２以上であり、例えば、１０ｍｇ／ｃｍ２以下、好ましくは、５ｍｇ／ｃｍ２以下である。
【００３６】
電解質層４は、アニオン交換性高分子膜１６と、無機保護膜１７とを備えている。
【００３７】
アニオン交換性高分子膜１６としては、アニオン成分（例えば、水酸化物イオン（ＯＨ−）など）が移動可能な媒体であれば、特に限定されず、例えば、４級アンモニウム基、ピリジニウム基などのアニオン交換基を有する固体高分子膜（アニオン交換樹脂）が挙げられる。
【００３８】
アニオン交換性高分子膜１６を形成する固体高分子としては、例えば、ポリスチレンおよびその変性体などの炭化水素系の固体高分子膜などが挙げられる。また、アニオン交換性高分子膜１６を形成する固体高分子は、その分子構造において、架橋構造を有していてもよい。なお、アニオン交換性高分子膜１６を形成する固体高分子のガラス転移温度（Ｔｇ）は、例えば、８０〜２００℃、好ましくは、１００〜２００℃である。
【００３９】
アニオン交換性高分子膜１６は、市販品として入手可能であり、例えば、セレミオン（旭硝子社製）、ネオセプタ（アストム社製）、Ａ２０１（トクヤマ製）などが挙げられる。
【００４０】
アニオン交換性高分子膜１６の厚みは、例えば、５μｍ以上、好ましくは、１０μｍ以上であり、例えば、５０μｍ以下、好ましくは、３５μｍ以下である。
【００４１】
無機保護膜１７は、アニオン交換性高分子膜１６を保護するために金属酸化物から形成される無機膜である。無機保護膜１７は、少なくとも、アニオン交換性高分子膜１６のカソード電極３側の表面に配置される。さらに、無機保護膜１７は、必要に応じて、アニオン交換性高分子膜１６のアノード電極２側の表面に配置されていてもよい。
【００４２】
好ましくは、無機保護膜１７は、アニオン交換性高分子膜１６のカソード電極３側の表面のみに配置される。
【００４３】
無機保護膜１７は、無機保護膜１７の総量に対して９０質量％以上の割合で層状複水酸化物を含有する。
【００４４】
複水酸化物とは、２種以上の金属水酸化物が複合して生成した高次化合物であると定義される。
【００４５】
また、層状複水酸化物とは、複水酸化物が二次元的に配列した板状の結晶を有し、かつ、その板状の結晶が２つ以上積層している高次化合物であると定義される。
【００４６】
層状複水酸化物としては、例えば、下記式（Ｉ）で示される不定比化合物が挙げられる。
【００４７】
［Ｍ２＋１−ｘＭ３＋ｘ（ＯＨ）２］[Ａｎ−ｘ／ｎ・ｙＨ２Ｏ]        （Ｉ）
（式中、ｘは０＜ｘ＜１を満たす実数を示し、ｙは実数を示す。また、Ｍ２＋は２価金属イオンを示し、Ｍ３＋は３価金属イオンを示し、Ａｎ−は対アニオンを示す。）
上記式（Ｉ）において、Ｍ２＋で示される２価金属イオンとしては、例えば、Ｌｉ２＋などの２価アルカリ金属イオン、例えば、Ｍｇ２＋、Ｃａ２＋などの２価アルカリ土類金属イオン、例えば、Ｆｅ２＋、Ｃｏ２＋、Ｎｉ２＋、Ｃｕ２＋、Ｚｎ２＋などの２価遷移金属イオンが挙げられる。これらは、単独使用または２種類以上併用することができる。
【００４８】
２価金属イオンとして、好ましくは、２価アルカリ土類金属イオンが挙げられ、より好ましくは、Ｍｇ２＋が挙げられる。
【００４９】
上記式（Ｉ）において、Ｍ３＋で示される３価金属イオンとしては、例えば、Ｆｅ３＋、Ｃｏ３＋、Ｍｎ３＋などの３価遷移金属イオン、例えば、Ａｌ３＋などの３価貧金属イオンなどが挙げられる。これらは、単独使用または２種類以上併用することができる。
【００５０】
３価金属イオンとして、好ましくは、３価貧金属イオンが挙げられ、より好ましくは、Ａｌ３＋が挙げられる。
【００５１】
上記式（Ｉ）において、Ａｎ−で示される対アニオンとしては、例えば、硝酸イオン、炭酸イオン、塩化物イオンなどが挙げられる。これらは、単独使用または２種類以上併用することができる。
【００５２】
対アニオンとして、好ましくは、硝酸イオンが挙げられる。
【００５３】
上記式（Ｉ）において、ｘで示される実数は、０を超過し、好ましくは、０．１以上、より好ましくは、０．２以上であり、１未満、好ましくは、０．５以下、より好ましくは、０．４以下である。
【００５４】
上記式（Ｉ）において、ｙで示される実数は、例えば、０以上、好ましくは、１以上であり、例えば、１０以下である。
【００５５】
なお、層状複水酸化物は、上記式（Ｉ）の層状複水酸化物（２価金属イオンおよび３価金属イオンを１種類ずつ有する層状複水酸化物）に限定されず、例えば、１価金属イオンおよび２価金属イオンを併有する層状複水酸化物であってもよく、例えば、２価金属イオン１種類および４価金属イオン２種類を併有する層状複水酸化物であってもよい。すなわち、互いに価数の異なる金属イオンを１種類以上有する公知の層状複水酸化物を用いることができる。なお、価数が互いに異なれば、同元素の金属イオンを含んでいてもよい。
【００５６】
層状複水酸化物として、好ましくは、上記式（Ｉ）の層状複水酸化物（２価金属イオンおよび３価金属イオンを１種類ずつ有する層状複水酸化物）が挙げられる。
【００５７】
そのような層状複水酸化物として、より具体的には、例えば、マグネシウム・アルミニウム複水酸化物、ニッケル・アルミニウム複水酸化物、２価コバルト・３価コバルト複水酸化物、２価鉄−３価鉄複水酸化物、コバルト−鉄複水酸化物、コバルト−アルミニウム複水酸化物などが挙げられる。これら層状複水酸化物は、単独使用または２種類以上併用することができる。
【００５８】
層状複水酸化物として、好ましくは、マグネシウム・アルミニウム複水酸化物、ニッケル・アルミニウム複水酸化物が挙げられ、より好ましくは、マグネシウム・アルミニウム複水酸化物が挙げられる。
【００５９】
マグネシウム・アルミニウム複水酸化物は、例えば、下記式（ＩＩ）で示される。
【００６０】
［Ｍｇ２＋１−ｘＡｌ３＋ｘ（ＯＨ）２］[Ａｎ−ｘ／ｎ・ｙＨ２Ｏ]      （ＩＩ）
（式中、ｘは０＜ｘ＜１を満たす実数を示し、ｙは実数を示す。また、Ａｎ−は対アニオンを示す。）
なお、層状複水酸化物は、層状構造を有し、その層間にアニオンを取り込む性質（いわゆる、インターカレーション）を有する。また、層状構造のうち、水酸化物基本層は、２価金属イオンの一部を３価金属イオンが置換（固溶）することにより正電荷を持ち、その電荷を補うために層間へ陰イオンを取り込んで電気的中性を保つ。
【００６１】
層状複水酸化物の平均粒子径は、金属イオンの種類などにより異なるが、例えば、０．１μｍ以上１０μｍ以下であり、また、層間隔は、例えば、１ｎｍ以上１００ｎｍ以下である。
【００６２】
層状複水酸化物の含有割合は、無機保護膜１７の総量に対して、９０質量％以上、好ましくは、９２質量％以上、より好ましくは、９５質量％以上、さらに好ましくは、９８質量％以上であり、通常、１００質量％以下である。
【００６３】
また、無機保護膜１７は、層状複水酸化物の他の金属酸化物（以下、その他の金属酸化物と称する。）を含有することができる。
【００６４】
その他の金属酸化物としては、例えば、ＬｉＯ、ＭｇＯ、ＣａＯ、ＦｅＯ、Ｆｅ２Ｏ３、ＣｏＯ、Ｃｏ２Ｏ３、Ｍｎ２Ｏ３、ＮｉＯ、ＣｕＯ、Ｃｕ２Ｏ、ＺｎＯなどが挙げられる。
【００６５】
これらその他の金属酸化物は、単独使用または２種類以上併用することができる。
【００６６】
その他の金属酸化物は、例えば、層状複水酸化物の形成時における余剰の金属イオン（未反応原料）から形成され、無機保護膜１７に含有される。また、その他の金属酸化物は、例えば、層状複水酸化物の形成時に副生される不可避的不純物として、無機保護膜１７に含有されることもできる。
【００６７】
その他の金属酸化物の含有割合は、無機保護膜１７の総量に対して、１０質量％以下、好ましくは、８質量％以下、より好ましくは、５質量％以下、さらに好ましくは、２質量％以下であり、通常、０質量％以上である。
【００６８】
つまり、無機保護膜１７は、その他の金属酸化物を含有していなくともよい。とりわけ好ましくは、無機保護膜１７は、その他の金属酸化物を含有せず、層状複水酸化物からなる。
【００６９】
層状複水酸化物および無機保護膜１７は、特に制限されないが、アニオン交換性高分子膜１６の破損を抑制する観点から、好ましくは、以下の方法で製造される。
【００７０】
すなわち、この方法では、まず、アニオン交換性高分子膜１６を用意する。また、必要により、アニオン交換性高分子膜１６の表面に、結晶成長の起点物質（金属イオン、対アニオンなど）を付着させる。
【００７１】
そして、層状複水酸化物の構成元素を含む原料水溶液を用意し、その水溶液中に、アニオン交換性高分子膜１６を浸漬する。
【００７２】
原料水溶液は、例えば、上記構成元素の金属イオン溶液であり、より具体的には、例えば、上記式（Ｉ）で示される層状複水酸化物を得る場合には、２価金属イオン（Ｍ２＋）、３価金属イオン（Ｍ３＋）および対アニオン（Ａｎ−）を所定濃度で含む水溶液が挙げられる。
【００７３】
このような水溶液は、例えば、２価金属イオン（Ｍ２＋）の金属塩（例えば、硫酸塩、硝酸塩、有機酸塩など）および／またはその水和物と、３価金属イオン（Ｍ３＋）の金属塩（例えば、硫酸塩、硝酸塩、有機酸塩など）および／またはその水和物とを、水中に溶解させることにより得ることができる。
【００７４】
原料水溶液において、２価金属イオン（Ｍ２＋）の濃度は、例えば、０．１ｍｏｌ／Ｌ以上、好ましくは、０．２ｍｏｌ／Ｌ以上であり、例えば、０．５ｍｏｌ／Ｌ以下、好ましくは、０．４ｍｏｌ／Ｌ以下である。
【００７５】
また、３価金属イオン（Ｍ３＋）の濃度は、例えば、０．０５ｍｏｌ／Ｌ以上、好ましくは、０．１ｍｏｌ／Ｌ以上であり、例えば、０．２５ｍｏｌ／Ｌ以下、好ましくは、０．２ｍｏｌ／Ｌ以下である。
【００７６】
また、２価金属イオン（Ｍ２＋）と３価金属イオン（Ｍ３＋）との合計濃度は、例えば、０．１５ｍｏｌ／Ｌ以上、好ましくは、０．３ｍｏｌ／Ｌ以上であり、例えば、０．７５ｍｏｌ／Ｌ以下、好ましくは、０．６ｍｏｌ／Ｌ以下である。
【００７７】
また、２価金属イオン（Ｍ２＋）と３価金属イオン（Ｍ３＋）とのモル比率（Ｍ２＋／Ｍ３＋）は、例えば、１以上、好ましくは、２以上であり、例えば、５以下、好ましくは、４以下である。
【００７８】
また、対アニオン（Ａｎ−）の濃度は、例えば、０．１ｍｏｌ／Ｌ以上、好ましくは、０．３ｍｏｌ／Ｌ以上であり、例えば、１ｍｏｌ／Ｌ以下、好ましくは、０．８ｍｏｌ／Ｌ以下である。
【００７９】
２価金属イオン（Ｍ２＋）、３価金属イオン（Ｍ３＋）および対アニオン（Ａｎ−）の濃度が上記範囲であれば、副生成物を低減して、効率よく層状複水酸化物を得ることができる。
【００８０】
また、原料水溶液には、好ましくは、尿素が添加される。なお、尿素の添加量は、金属イオンの種類などに応じて、適宜設定される。
【００８１】
原料水溶液に尿素が添加されると、尿素の加水分解により原料水溶液中にアンモニアが発生し、原料水溶液のｐＨが所定範囲（例えば、７．０を超過し、８．５以下）に調整される。
【００８２】
そして、この方法では、アニオン交換性高分子膜１６を、原料水溶液に浸漬し、保持する。
【００８３】
保持条件としては、原料水溶液の温度が、例えば、６０℃以上、好ましくは、７０℃以上であり、例えば、１００℃以下、好ましくは、９０℃以下である。
【００８４】
また、原料水溶液にアニオン交換性高分子膜１６を浸漬する時間が、例えば、１０時間以上、好ましくは、２０時間以上であり、例えば、２００時間以下、好ましくは、１５０時間以下である。
【００８５】
これにより、２価金属イオン（Ｍ２＋）および３価金属イオン（Ｍ３＋）と、対アニオン（Ａｎ−）とが、アニオン交換性高分子膜１６の表面において、層状複水酸化物を形成する。
【００８６】
その結果、アニオン交換性高分子膜１６の表面に、層状複水酸化物を含有する無機保護膜１７が形成される。
【００８７】
なお、上記の方法では、アニオン交換性高分子膜１６中、原料水溶液中に対して接触している部分に、無機保護膜１７が形成される。
【００８８】
そのため、アニオン交換性高分子膜１６の両面が原料水溶液と接触するように、アニオン交換性高分子膜１６を上記の原料水溶液に浸漬させると、アニオン交換性高分子膜１６のアノード電極２側表面とカソード電極３側表面との両面に、無機保護膜１７を積層することができる。
【００８９】
また、アニオン交換性高分子膜１６の一方面（カソード電極３側の面）のみが原料水溶液と接触するように、アニオン交換性高分子膜１６を上記の原料水溶液に浸漬させると、アニオン交換性高分子膜１６のカソード電極３側表面のみに、無機保護膜１７を積層することができる。
【００９０】
低コスト化と耐久性とのバランスを図る観点から、好ましくは、アニオン交換性高分子膜１６の一方面（カソード電極３側の面）のみが原料水溶液と接触するように、アニオン交換性高分子膜１６を上記の原料水溶液に浸漬させ、アニオン交換性高分子膜１６のカソード電極３側表面のみに無機保護膜１７を積層する。
【００９１】
アニオン交換性高分子膜１６の一方面（カソード電極３側の面）のみが原料水溶液と接触するように、アニオン交換性高分子膜１６を上記の原料水溶液に浸漬させる方法としては、特に制限されないが、例えば、アニオン交換性高分子膜１６の他方面（アノード電極２側の面）に空気溜まりが形成されるように、原料水溶液にアニオン交換性高分子膜１６を浸漬する方法が挙げられる。
【００９２】
より具体的には、この方法では、まず、図２Ａに示されるように、アニオン交換性高分子膜１６、および、そのアニオン交換性高分子膜１６を把持するための枠状治具２０を準備する（準備工程）。
【００９３】
枠状治具２０は、一対の枠体としての上側枠体２１と下側枠体２２とを備えている。上側枠体２１および下側枠体２２は、所定幅で形成される略矩形枠状の金属部材であって、互いに略同一形状に形成されている。また、互いに略同一形状の四隅に貫通孔２３を有することにより、締結部材２４（ボルト２４ａおよびナット２４ｂなど）で互いに締結可能とされている。
【００９４】
次いで、この方法では、図２Ｂに示されるように、枠状治具２０によってアニオン交換性高分子膜１６を把持する（把持工程）。
【００９５】
より具体的には、この工程では、上側枠体２１および下側枠体２２の間隙に、アニオン交換性高分子膜１６を挟み込み、上側枠体２１および下側枠体２２を締結部材２４で締結する。
【００９６】
これにより、枠状治具２０によってアニオン交換性高分子膜１６が把持される。
【００９７】
なお、アニオン交換性高分子膜１６が枠状治具２０に把持された状態において、アニオン交換性高分子膜１６の一方側（紙面上側、カソード電極３側）の表面は、上側枠体２１の枠穴から上方に露出され、また、他方側（アノード電極２側）の表面が、下側枠体２１の枠穴から下方に露出される。
【００９８】
次いで、この方法では、図３Ａに示されるように、枠状治具２０、および、枠状治具２０によって把持されたアニオン交換性高分子膜１６を、上記原料水溶液中に浸漬および保持する（浸漬工程）。
【００９９】
より具体的には、この工程では、枠状治具２０およびアニオン交換性高分子膜１６により形成される空間に空気を内包させるように、原料水溶液の上方から下方に向かって、枠状治具２０およびアニオン交換性高分子膜１６を静かに浸漬させる。
【０１００】
これにより、アニオン交換性高分子膜１６の他方側（アノード電極２側）に、空気溜まり２８が形成される（図３Ｂ参照。）。
【０１０１】
その結果、アニオン交換性高分子膜１６の一方側（カソード電極３側）の表面と原料水溶液とが接触し、かつ、アニオン交換性高分子膜１６の他方側（アノード電極２側）と原料水溶液との接触が抑制される。
【０１０２】
その後、この方法では、枠状治具２０およびアニオン交換性高分子膜１６を原料水溶液に浸漬した状態で上記の保持条件で保持する。
【０１０３】
これにより、図３Ｂが参照されるように、アニオン交換性高分子膜１６の一方側（カソード電極３側）の表面において、層状複水酸化物が形成される（形成工程）。
【０１０４】
また、アニオン交換性高分子膜１６の他方側（アノード電極２側）では、空気溜まり２８により、アニオン交換性高分子膜１６の他方側（アノード電極２側）の表面と、原料水溶液との接触が抑制されている。そのため、層状複水酸化物の形成が抑制される。
【０１０５】
なお、空気溜まり２８の体積が十分ではなく、アニオン交換性高分子膜１６の他方側（アノード電極２側）の表面において、層状複水酸化物が形成される場合、その層状複水酸化物の形成時に発生する気体（酸素ガス、水素ガスなど）が、空気溜まり２８の体積を大きくすることができる。これにより、アニオン交換性高分子膜１６の他方側（アノード電極２側）と原料水溶液との接触を抑制して、アニオン交換性高分子膜１６の他方側（アノード電極２側）の表面における層状複水酸化物の形成を抑制することができる。
【０１０６】
その結果、アニオン交換性高分子膜１６の一方側（カソード電極３側）の表面のみに、無機保護膜１７を形成することができる。
【０１０７】
なお、例えば、アニオン交換性高分子膜１６の一方側（カソード電極３側）の表面にのみ無機保護膜１７を積層する方法としては、上記の他、例えば、アニオン交換性高分子膜１６の他方側（アノード電極２側）の表面を、マスキング材によりマスクし、原料水溶液に対する接触を抑制する方法や、例えば、予め形成した層状複水酸化物のスラリーを、アニオン交換性高分子膜１６の表面に塗布し、乾燥させる方法なども挙げられる。
【０１０８】
アニオン交換性高分子膜１６の破損を抑制し、また、耐久性の向上を図る観点から、好ましくは、アニオン交換性高分子膜１６の他方面（アノード電極２側の面）に空気溜まりが形成されるように、原料水溶液にアニオン交換性高分子膜１６を浸漬し、アニオン交換性高分子膜１６の一方面（カソード電極３側の面）に、無機保護膜１７を形成する。
【０１０９】
なお、無機保護膜１７は、単層であってもよく、多層であってもよい。
【０１１０】
すなわち、上記のように、層状複水酸化物を１層のみ形成してもよく、さらに、上記の工程を繰り返して、層状複水酸化物を複数層（例えば、２〜１０層）形成してもよい。
【０１１１】
低コスト化と耐久性とのバランスを図る観点から、好ましくは、層状複水酸化物を１層のみ形成する。
【０１１２】
無機保護膜１７の厚みは、例えば、１μｍ以上、好ましくは、５μｍ以上であり、例えば、２０μｍ以下、好ましくは、１０μｍ以下である。
【０１１３】
また、電解質層４の厚み（アニオン交換性高分子膜１６と無機保護膜１７との合計厚み）は、例えば、６μｍ以上、好ましくは、１５μｍ以上であり、例えば、７０μｍ以下、好ましくは、４５μｍ以下である。
【０１１４】
燃料電池セルＳは、膜電極接合体１５の他、さらに、燃料供給部材５および酸素供給部材６を備えている。燃料供給部材５は、ガス不透過性の導電性部材からなり、その一方の面が、アノード電極２に対向接触されている。そして、この燃料供給部材５には、アノード電極２の全体に燃料を接触させるための燃料側流路７が、一方の面から凹む葛折状の溝として形成されている。なお、この燃料側流路７は、その上流側端部および下流側端部に、燃料供給部材５を貫通する供給口９および排出口８がそれぞれ連続して形成されている。
【０１１５】
また、酸素供給部材６も、燃料供給部材５と同様に、ガス不透過性の導電性部材からなり、その一方の面が、カソード電極３に対向接触されている。そして、この酸素供給部材６にも、カソード電極３の全体に酸素（空気）を接触させるための酸素側流路１０が、一方の面から凹む葛折状の溝として形成されている。なお、この酸素側流路１０にも、その上流側端部および下流側端部に、酸素供給部材６を貫通する供給口１１および排出口１２がそれぞれ連続して形成されている。
【０１１６】
また、図示しないが、燃料電池１においては、必要に応じて、燃料供給部材５とアノード電極２との間、および、酸素供給部材６とカソード電極３との間に、公知のガス拡散層を積層することができる。
【０１１７】
そして、この燃料電池１は、実際には、上記した燃料電池セルＳが、複数積層されるスタック構造として形成される。そのため、燃料供給部材５および酸素供給部材６は、実際には、両面に燃料側流路７および酸素側流路１０が形成されるセパレータとして構成される。
【０１１８】
なお、図示しないが、この燃料電池１には、導電性材料によって形成される集電板が備えられており、集電板に備えられた端子から燃料電池１で発生した起電力を外部に取り出すことができるように構成されている。
【０１１９】
また、試験的（モデル的）には、この燃料電池セルＳの燃料供給部材５と酸素供給部材６とを外部回路１３によって接続し、その外部回路１３に電圧計１４を介在させて、発生する電圧を計測することもできる。
【０１２０】
そして、燃料電池１には、燃料および空気（酸素）が、改質などを経由することなく、直接供給される。
【０１２１】
燃料としては、燃料化合物を含む液体燃料が挙げられる。
【０１２２】
燃料化合物としては、例えば、メタノール、エタノールなどのアルコール類、例えば、ジメチルエーテルなどのエーテル類、例えば、ヒドラジン（ＮＨ２ＮＨ２）、水加ヒドラジン（ＮＨ２ＮＨ２・Ｈ２Ｏ）、炭酸ヒドラジン（（ＮＨ２ＮＨ２）２ＣＯ２）、硫酸ヒドラジン（ＮＨ２ＮＨ２・Ｈ２ＳＯ４）、モノメチルヒドラジン（ＣＨ３ＮＨＮＨ２）、ジメチルヒドラジン（（ＣＨ３）２ＮＮＨ２、ＣＨ３ＮＨＮＨＣＨ３）、カルボンヒドラジド（（ＮＨＮＨ２）２ＣＯ）などのヒドラジン類、例えば、尿素（ＮＨ２ＣＯＮＨ２）、例えば、イミダゾール、１，３，５−トリアジン、３−アミノ−１，２，４−トリアゾールなどの複素環類、例えば、ヒドロキシルアミン（ＮＨ２ＯＨ）、硫酸ヒドロキシルアミン（ＮＨ２ＯＨ・Ｈ２ＳＯ４）などのヒドロキシルアミン類などが挙げられる。これらのうち、好ましくは、ヒドラジン類が挙げられる。また、これらは、単独使用または２種以上併用することができる。
【０１２３】
なお、上記の燃料化合物をそのまま液体燃料として使用してもよく、また、上記の燃料化合物を水に溶解した水溶液を液体燃料として使用してもよい。
【０１２４】
また、液体燃料は、好ましくは、添加剤を含有している。
【０１２５】
添加剤としては、例えば、水酸化リチウム、水酸化ナトリウム、水酸化カリウム、水酸化ルビジウム、水酸化セシウム、水酸化フランシウムなどのアルカリ金属水酸化物、例えば、水酸化カルシウム、水酸化ストロンチウム、水酸化バリウム、水酸化ラジウムなどのアルカリ土類金属水酸化物などの電解質などが挙げられる。これらのうち、好ましくは、アルカリ金属水酸化物が挙げられ、より好ましくは、水酸化カリウムが挙げられる。また、これらは、単独使用または２種以上併用することができる。
【０１２６】
液体燃料が添加剤を含有すれば、後述する水酸化物イオン（ＯＨ−）の移動を促進することができる。
【０１２７】
添加剤の添加量は、燃料化合物１００質量部に対して、例えば、１質量部以上、好ましくは、５質量部以上であり、また、例えば、３５質量部以下、好ましくは、３０質量部以下である。
【０１２８】
そして、酸素供給部材６の酸素側流路１０に酸素（空気）を供給しつつ、燃料供給部材５の燃料側流路７に上記した燃料を供給すれば、カソード電極３においては、次に述べるように、アノード電極２で発生し、外部回路１３を介して移動する電子（ｅ−）と、水（Ｈ２Ｏ）と、酸素（Ｏ２）とが反応して、水酸化物イオン（ＯＨ−）を生成する。生成した水酸化物イオン（ＯＨ−）は、電解質層４をカソード電極３からアノード電極２へ移動する。そして、アノード電極２においては、電解質層４を通過した水酸化物イオン（ＯＨ−）と、燃料とが反応して、電子（ｅ−）が生成する。生成した電子（ｅ−）は、燃料供給部材５から外部回路１３を介して酸素供給部材６に移動され、カソード電極３へ供給される。このようなアノード電極２およびカソード電極３における電気化学的反応によって、起電力が生じ、発電が行われる。
【０１２９】
そして、このような電気化学的反応には、アノード電極２において、燃料に水酸化物イオン（ＯＨ−）を直接反応させる一段反応と、燃料を、水素（Ｈ２）と窒素（Ｎ２）とに分解した後に、分解により生成した水素（Ｈ２）に水酸化物イオン（ＯＨ−）を反応させる二段反応との２種類の反応がある。
【０１３０】
例えば、燃料としてヒドラジン（ＮＨ２ＮＨ２）を用いた場合には、一段反応は、アノード電極２、カソード電極３および全体として、次の反応式（１）〜（３）で表すことができる。
（１）      ＮＨ２ＮＨ２＋４ＯＨ−→４Ｈ２Ｏ＋Ｎ２＋４ｅ−      （アノード電極）
（２）      Ｏ２＋２Ｈ２Ｏ＋４ｅ−→４ＯＨ−      （カソード電極）
（３）      ＮＨ２ＮＨ２＋Ｏ２→２Ｈ２Ｏ＋Ｎ２      （全体）
また、二段反応は、アノード電極２、カソード電極３および全体として、次の反応式（４）〜（７）で表すことができる。
（４）      ＮＨ２ＮＨ２→２Ｈ２＋Ｎ２      （分解反応；アノード電極）
（５）      Ｈ２＋２ＯＨ−→２Ｈ２Ｏ＋２ｅ−      （アノード電極）
（６）      １／２Ｏ２＋Ｈ２Ｏ＋２ｅ−→２ＯＨ−      （カソード電極）
（７）      Ｈ２＋１／２Ｏ２→Ｈ２Ｏ      （全体）
一方、燃料電池１を長期間使用に供すると、燃料電池１の内部にＯＨラジカルが生じる。そして、電解質層４が無機保護膜１７を備えていない場合には、アニオン交換性高分子膜１６中のアニオン交換基とＯＨラジカルとが反応し、アニオン交換性高分子膜１６の損傷および劣化を惹起する。
【０１３１】
このようなアニオン交換性高分子膜１６の損傷を抑制するため、例えば、引用文献１に記載の層状複水酸化物を、カソード電極３ではなく、アニオン交換性高分子膜１６の表面に積層することも検討される。
【０１３２】
しかし、引用文献１に記載の層状複水酸化物は、硝酸マグネシウム六水和物２０ｍｍｏｌと、硝酸アルミニウム九水和物１０ｍｏｌとから形成されているため、マグネシウムおよびアルミニウムの全てが層状複水酸化物を形成するものではなく、マグネシウムを含まないアルミニウム酸化物が多量に形成されている。
【０１３３】
このような層状複水酸化物およびアルミニウム酸化物をアニオン交換性高分子膜１６の表面に積層すると、アニオン交換性高分子膜１６のイオン伝導性の低下を惹起し、発電効率が低下するという不具合がある。
【０１３４】
これに対して、上記の膜電極接合体１５では、電解質層４は、アニオン交換性高分子膜１６と、アニオン交換性高分子膜のカソード電極３側の表面に配置される無機保護膜１７とを備えており、その無機保護膜１７は、無機保護膜１７の総量に対して９０質量％以上の割合で層状複水酸化物を含有する。
【０１３５】
つまり、上記の膜電極接合体１５では、アニオン交換性高分子膜１６のカソード電極３側の表面に、層状複水酸化物を含有する無機保護膜１７が形成されている。そのため、カソード電極３側においてＯＨラジカルが発生しても、そのＯＨラジカルとアニオン交換性高分子膜１６との接触が、無機保護膜１７によって阻害されており、アニオン交換性高分子膜１６の劣化を抑制できる。その結果、電解質層４およびその電解質層４を備える膜電極接合体１５は、高い耐久性を有する。
【０１３６】
しかも、上記の膜電極接合体１５では、無機保護膜１７が９０質量％以上の割合で層状複水酸化物を含有するため、イオン導電性に優れており、優れた発電効率を得ることができる。
【０１３７】
なお、この燃料電池１の運転条件は、特に限定されないが、例えば、アノード電極２側の加圧が２００ｋＰａ以下、好ましくは、１００ｋＰａ以下であり、カソード電極３側の加圧が２００ｋＰａ以下、好ましくは、１００ｋＰａ以下であり、燃料電池セルＳの温度が０〜１２０℃、好ましくは、２０〜８０℃として設定される。
【０１３８】
以上、本発明の実施形態について説明したが、本発明の実施形態は、これに限定されるものではなく、本発明の要旨を変更しない範囲で、適宜設計を変形することができる。
【０１３９】
なお、上記燃料電池１の用途としては、例えば、自動車、船舶、航空機などにおける駆動用モータの電源や、携帯電話機などの通信端末における電源などが挙げられる。
【実施例】
【０１４０】
以下に実施例および比較例を示し、本発明をさらに具体的に説明する。なお、本発明は、何ら実施例および比較例に限定されない。また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。
【０１４１】
なお、「部」および「％」は、特に言及がない限り、質量基準である。
【０１４２】
実施例１
（１）原料水溶液の調製
硝酸マグネシウム六水和物（Ｍｇ（ＮＯ３）２・６Ｈ２Ｏ、関東化学株式会社製）、硝酸アルミニウム九水和物（Ａｌ（ＮＯ３）３・９Ｈ２Ｏ、関東化学株式会社製）、および、尿素（（ＮＨ２）２ＣＯ、シグマアルドリッチ製）を用意した。
【０１４３】
そして、金属イオン比（Ｍｇ２＋／Ａｌ３＋）が２になり、かつ、金属イオンの合計濃度（Ｍｇ２＋＋Ａｌ３＋）が０．３２０ｍｏｌ／Ｌになるように、硝酸マグネシウム六水和物と硝酸アルミニウム九水和物とを秤量し、ビーカーに入れた後、イオン交換水をさらに加えて、全量７５ｍｌに調整した。
【０１４４】
次いで、得られた金属イオンの溶液を撹拌し、尿素を、硝酸イオンに対する尿素のモル比（尿素／ＮＯ３−）が４になるように添加し、さらに撹拌した。
【０１４５】
これにより、原料水溶液を得た。
【０１４６】
（２）電解質層の製造
ステンレス製ジャケットを装備したテフロン（登録商標）製密閉容器（内容量１００ｍＬ）に、原料水溶液を注いだ。
【０１４７】
一方、枠状治具にてアニオン交換性高分子膜としてのＡ２０１（トクヤマ製）を把持し、空気溜まりを含むように、枠状治具およびアニオン交換性高分子膜を、原料水溶液に浸漬させた（図２および図３参照。）。
【０１４８】
その後、原料水溶液を７０℃に加熱して、１４４時間保持した。
【０１４９】
これにより、アニオン交換性高分子膜の表面に層状複水酸化物を形成し、無機保護膜を形成した。その結果、アニオン交換性高分子膜と、その一方面に形成される無機保護膜とを備える電解質層を得た。
【０１５０】
（３）アノード触媒インクの調製
ニッケル粉末を担持させたカーボン（ケッチェンブラック）の粉末（Ｎｉ：５０質量％、Ｃ：５０質量％、キャタラー社製）を、アニオン交換樹脂と混合させ混合物を得た。次いで、この混合物を、アルコールに分散させた。
【０１５１】
これにより、アノード触媒インクを調製した。
【０１５２】
（４）カソードインクの調製
ナイカルバジンＦｅ錯体（ＮＰＣ−２０００、Ｐａｊａｒｉｔｏ社製）を、アニオン交換樹脂と混合させ混合物を得た。次いで、この混合物を、アルコールに分散させた。
【０１５３】
これにより、カソード触媒インクを調製した。
【０１５４】
（５）膜電極接合体の製造
アノード触媒インクを、電解質層の無機保護膜が形成されていない側の表面（アニオン交換性高分子膜の露出面）の表面に、スプレー法により塗布し、２５℃で乾燥させた。これにより、アノード電極（アノード触媒層）を形成した。
【０１５５】
なお、アノード触媒層の触媒担持量は、３．２ｍｇ／ｃｍ２とした。
【０１５６】
次いで、カソード触媒インクを、電解質層の無機保護膜が形成されている側の表面（無機保護膜の表面）に、スプレー法により塗布し、２５℃で乾燥させた。これにより、カソード電極（カソード触媒層）を形成した。
【０１５７】
なお、カソード触媒層の触媒担持量は、１．２５ｍｇ／ｃｍ２とした
これにより、膜電極接合体を製造した。
【０１５８】
比較例１
電解質層として、無機保護膜が形成されていないアニオン交換性高分子膜を直接使用した以外は、実施例１と同様にして、膜電極接合体を製造した。
【０１５９】
＜耐久試験＞
燃料電池評価セル（ラボセル、ダイハツ工業社製）に、実施例１および比較例１で得られた膜電極接合体をセットして、アノード電極へ０．０２ｍｏｌ／Ｌの水加ヒドラジン水溶液を２ｍＬ／ｍｉｎの流速で供給した。また、これとともに、カソード電極へ酸素を、０．０２Ｌ／ｍｉｎの流速で供給した。
【０１６０】
そして、以下の条件で１６時間運転し、その運転前後における膜電極接合体の質量変化を測定した。
【０１６１】
セル温度：６０℃
運転時間：１６時間
背圧；アノード電極：０ｋＰａ
カソード電極：１０ｋＰａ
その結果、実施例１の膜電極接合体の耐久試験後の質量は、耐久試験前の質量に対して、１００％であった。
【０１６２】
一方。比較例１の膜電極接合体の耐久試験後の質量は、耐久試験前の質量に対して、９１％であった。
【符号の説明】
【０１６３】
１      燃料電池
２      アノード電極
３      カソード電極
４      電解質層
１５    膜電極接合体
１６    アニオン交換性高分子膜
１７    無機保護膜
【図１】
2020087847.tif 000003
【図２】
2020087847.tif 000004
【図３】
2020087847.tif 000005